(57)【要約】      （修正有）【課題】良好な熱伝導性を有しながら、高い絶縁性をも有する積層体の提供。【解決手段】金属ベース板１６と、エポキシ樹脂及び無機充填材を含む樹脂組成物層１４と、金属板１２とをこの順に有する積層体１０であって、画像解析から求めた、樹脂組成物層１４の断面における空隙率が面積割合で０．０９％以下である積層体１０。無機充填材が、１０Ｗ／（ｍ・Ｋ）以上の熱伝導率を有する板状無機粒子を含む。【選択図】図１
2019150997.tif 000002
【特許請求の範囲】
【請求項１】
金属ベース板と、エポキシ樹脂及び無機充填材を含む樹脂組成物層と、金属板とをこの順に有する積層体であって、
画像解析から求めた、前記樹脂組成物層の断面における空隙率が面積割合で０．０９％以下である積層体。
【請求項２】
前記無機充填材が、１０Ｗ／（ｍ・Ｋ）以上の熱伝導率を有する板状無機粒子を含む請求項１に記載の積層体。
【請求項３】
前記無機充填材が、板状無機粒子、無機粒子Ａ、及び無機粒子Ｂを含み、
前記板状無機粒子、前記無機粒子Ａ、及び前記無機粒子Ｂのいずれか１以上が、１０Ｗ／（ｍ・Ｋ）以上の熱伝導率を有する請求項１に記載の積層体。
【請求項４】
前記無機粒子Ａが、アスペクト比が２以下である請求項３に記載の積層体。
【請求項５】
前記無機充填材における前記板状無機粒子の含有量が３０〜１００体積％である請求項２〜４のいずれか１項に記載の積層体。
【請求項６】
前記板状無機粒子が窒化ホウ素である請求項２〜５のいずれか１項に記載の積層体。
【請求項７】
前記板状無機粒子が凝集粒子である請求項２〜６のいずれか１項に記載の積層体。
【請求項８】
前記無機粒子Ｂの２０％圧縮時における圧縮強度が前記板状無機粒子よりも大きい請求項３〜７のいずれか１項に記載の積層体。
【請求項９】
前記無機粒子Ｂが窒化ホウ素である請求項３〜８のいずれか１項に記載の積層体。
【請求項１０】
前記樹脂組成物層が少なくとも２層からなり、前記金属ベース板側から第１の樹脂組成物層及び第２の樹脂組成物層をこの順に有し、
前記第１の樹脂組成物層が前記板状無機粒子を含み、
前記第２の樹脂組成物層が前記無機粒子Ａ及び前記無機粒子Ｂを含む請求項３〜９のいずれか１項に記載の積層体。
【請求項１１】
前記第１の樹脂組成物層がさらに前記無機粒子Ａを含む請求項１０に記載の積層体。
【発明の詳細な説明】
【技術分野】
【０００１】
本発明は積層体に関する。
【背景技術】
【０００２】
近年、電子及び電気機器の小型化及び高性能化が進行しており、電子部品の実装密度が高くなっている。このため、狭いスペースの中で電子部品から発生する熱を、如何に放熱するかが問題となっている。電子部品から発生した熱は、電子及び電気機器の信頼性に直結するので、発生した熱の効率的な放散が緊急の課題となっている。
【０００３】
上記の課題を解決する一つの手段としては、パワー半導体デバイス等を実装する放熱基板に、高い熱伝導性を有するセラミックス基板を用いる手段が挙げられる。このようなセラミックス基板としては、アルミナ基板及び窒化アルミニウム基板等が挙げられる。
【０００４】
しかしながら、上記セラミックス基板を用いる手段では、多層化が困難であり、加工性が悪く、コストが非常に高いという課題がある。さらに、セラミックス基板と銅回路との線膨張係数の差が大きいので、冷熱サイクル時に銅回路が剥がれやすいという課題もある。
【０００５】
そこで、線膨張係数が低い窒化ホウ素、特に六方晶窒化ホウ素を用いた樹脂組成物が、放熱材料として注目されている。六方晶窒化ホウ素の結晶構造は、グラファイトに類似した六角網目の層状構造であり、六方晶窒化ホウ素の粒子形状は、鱗片状である。このため、六方晶窒化ホウ素は、面方向の熱伝導率が厚さ方向の熱伝導率よりも高く、かつ熱伝導率に異方性があることが知られている。
【０００６】
六方晶窒化ホウ素の熱伝導率の異方性を低減し、厚さ方向の熱伝導率を向上させる方法として、六方晶窒化ホウ素の一次粒子を凝集させた二次凝集粒子（窒化ホウ素凝集粒子）を用いることが提案されている。例えば、特許文献１〜３には、窒化ホウ素凝集粒子を用いた樹脂組成物が開示されている。
【０００７】
特許文献１には、熱硬化性樹脂中に、無機充填材を含有する熱硬化性樹脂組成物が開示されている。上記無機充填材は、平均長径が８μｍ以下の窒化ホウ素の一次粒子から構成される二次凝集体（Ａ）と、平均長径が８μｍを超え、２０μｍ以下の窒化ホウ素の一次粒子から構成される二次凝集体（Ｂ）とを４０：６０〜９８：２の体積比で含む。上記無機充填材の含有量は、４０体積％以上、８０体積％以下である。
【０００８】
特許文献２には、異なる圧縮破壊強度をもつ２種のフィラー（ただし、２種のフィラーは同一物質である場合は除く）と、硬化性樹脂（Ｃ）とを含む硬化性放熱組成物が開示されている。上記２種のフィラーの圧縮破壊強度比（圧縮破壊強度が大きいフィラー（Ａ）の圧縮破壊強度／圧縮破壊強度が小さいフィラー（Ｂ）の圧縮破壊強度）は、５以上、１５００以下である。上記フィラー（Ｂ）は、六方晶窒化ホウ素凝集粒子である。
【０００９】
特許文献３には、熱硬化性樹脂及び無機充填剤を含む熱硬化性樹脂組成物が開示されている。上記無機充填剤は、１０以上、２０以下のアスペクト比を有する窒化ホウ素の一次粒子から形成される二次粒子（Ａ）と、２以上、９以下のアスペクト比を有する窒化ホウ素の一次粒子から形成される二次粒子（Ｂ）とを含む。
【先行技術文献】
【特許文献】
【００１０】
【特許文献１】特開２０１１−６５８６号公報
【特許文献２】ＷＯ２０１３／１４５９６１Ａ１
【特許文献３】ＷＯ２０１４／１９９６５０Ａ１
【発明の概要】
【発明が解決しようとする課題】
【００１１】
特許文献１〜３に記載のような従来の窒化ホウ素凝集粒子を用いた硬化性組成物では、窒化ホウ素凝集粒子の熱伝導率の等方性を維持するために、シート成形等のプレス時に、プレスによって窒化ホウ素凝集粒子を崩壊等させない必要がある。このため、窒化ホウ素凝集粒子間に空隙が残存することがある。結果として、厚さ方向の熱伝導性を向上させることはできるものの、絶縁性が低下することがある。
【００１２】
以上から、本発明は、良好な熱伝導性を有しながら、高い絶縁性をも有する積層体を提供することを目的とする。
【課題を解決するための手段】
【００１３】
上記課題を解決すべく鋭意検討した結果、本発明者らは下記本発明に想到し、当該課題を解決できることを見出した。すなわち、本発明は下記のとおりである。
【００１４】
［１］  金属ベース板と、エポキシ樹脂及び無機充填材を含む樹脂組成物層と、金属板とをこの順に有する積層体であって、画像解析から求めた、前記樹脂組成物層の断面における空隙率が面積割合で０．０９％以下である積層体。
［２］  前記無機充填材が、１０Ｗ／（ｍ・Ｋ）以上の熱伝導率を有する板状無機粒子を含む［１］に記載の積層体。
［３］  前記無機充填材が、板状無機粒子、無機粒子Ａ、及び無機粒子Ｂを含み、前記板状無機粒子、前記無機粒子Ａ、及び前記無機粒子Ｂのいずれか１以上が、１０Ｗ／（ｍ・Ｋ）以上の熱伝導率を有する［１］に記載の積層体。
［４］  前記無機粒子Ａが、アスペクト比が２以下である［３］に記載の積層体。
［５］  前記無機充填材における前記板状無機粒子の含有量が３０〜１００体積％である［２］〜［４］のいずれかに記載の積層体。
［６］  前記板状無機粒子が窒化ホウ素である［２］〜［５］のいずれかに記載の積層体。
［７］  前記板状無機粒子が凝集粒子である［２］〜［６］のいずれかに記載の積層体。
［８］  前記無機粒子Ｂの２０％圧縮時における圧縮強度が前記板状無機粒子よりも大きい［３］〜［７］のいずれかに記載の積層体。
［９］  前記無機粒子Ｂが窒化ホウ素である［３］〜［８］のいずれかに記載の積層体。
［１０］  前記樹脂組成物層が少なくとも２層からなり、前記金属ベース板側から第１の樹脂組成物層及び第２の樹脂組成物層をこの順に有し、前記第１の樹脂組成物層が前記板状無機粒子を含み、前記第２の樹脂組成物層が前記無機粒子Ａ及び前記無機粒子Ｂを含む［３］〜［９］のいずれかに記載の積層体。
［１１］  前記第１の樹脂組成物層がさらに前記無機粒子Ａを含む［１０］に記載の積層体。
【発明の効果】
【００１５】
本発明によれば、良好な熱伝導性を有しながら、高い絶縁性をも有する積層体を提供することができる。
【図面の簡単な説明】
【００１６】
【図１】本発明の一実施形態に係る積層体を模式的に示す断面図である。
【図２】本発明の一実施形態に係る積層体を模式的に示す断面図である。
【図３】実施例１で作製した積層体の樹脂組成物層の断面写真である。
【図４】実施例２で作製した積層体の樹脂組成物層の断面写真である。
【図５】実施例３で作製した積層体の樹脂組成物層の断面写真である。
【図６】比較例１で作製した積層体の樹脂組成物層の断面写真である。
【図７】比較例２で作製した積層体の樹脂組成物層の断面写真である。
【発明を実施するための形態】
【００１７】
本発明の積層体は、金属ベース板と、エポキシ樹脂及び無機充填材を含む樹脂組成物層と、金属板とをこの順に有し、画像解析から求めた、樹脂組成物層の断面における空隙率が面積割合で０．０９％以下となっている。
ここで、樹脂組成物層中の空隙は、無機充填材とエポキシ樹脂との界面付近から生じやすい。樹脂組成物層におけるこの空隙の割合が高くなると、例え熱伝導性が良好であっても絶縁性が低下してしまうことがある。そこで、本発明者らは、熱伝導性及び絶縁性を両立させられる空隙率として、樹脂組成物層の断面における空隙率が面積割合で０．０９％以下とすることが重要であることを見出した。
したがって、空隙率の面積割合が０．０９％を超えると、高い熱伝導性を有しながら絶縁性をも高くすることができなくなる。空隙率の面積割合は０．０８％以下が好ましく、０．０５％以下がより好ましい。
また、反りが発生した時に剥がれないという観点から、空隙率の面積割合は０．００００１％以上が好ましい。
【００１８】
画像解析により空隙率の面積割合を求めるには、まず、ＳＥＭ観察にて得られた樹脂組成物層の断面画像に対し、必要に応じて、例えば画像処理ソフトウェアを用いて正規化処理を行う。次に、例えばメディアンフィルター処理を行った上で２５６階調のうち閾値７５以下の領域を空隙とみなし、閾値７５以下の領域の割合を求めることで、空隙率の面積割合を求める。画像処理のフィルタ選択については空隙部分とその他の部分のコントラストを明確に区別できれば良く、例えば移動平均フィルタ等既知のノイズ除去フィルタを用いることもできる。
なお、具体的な画像解析方法については実施例に記載のとおりである。
【００１９】
ここで、空隙率を面積割合で０．０９％以下とするには、例えば、金属ベース板と樹脂組成物層と金属板とを積層した後に行うプレス処理において、ある程度高めの圧力（例えば、１８０〜２１０℃で８〜２５ＭＰａ程度の圧力）を加えることが好ましい。
空隙は充填材とエポキシ樹脂との界面付近に沿って発生しやすいと考えられるが、このようなプレス処理により、フィラー界面に残存していた空気を押し出すことが出来るとともに、空隙の発生が抑えられ、面積割合で０．０９％以下とすることができる。また、面積割合で０．０９％以下であると、樹脂組成物中に存在する無機充填材のうち、長軸の向きが厚み方向に平行な無機充填材と厚み方向に垂直な無機充填材とがバランスよく混在するようになり、熱伝導性とともに絶縁性が高くなると推察される。
【００２０】
以下、本発明の積層体に係る樹脂組成物層、金属ベース板、及び金属板等について説明する。
（樹脂組成物層）
樹脂組成物層には、エポキシ樹脂及び無機充填材が含まれる。無機充填材は熱伝導性を有することが好ましい。
【００２１】
ここで、無機充填材としては、板状無機粒子を含むことが好ましく、板状無機粒子、無機粒子Ａ、及び無機粒子Ｂを含むことがより好ましい。少なくとも板状無機粒子を含むことで、長軸の向きが厚み方向に平行な板状無機粒子と長軸の向きが厚み方向に垂直な板状無機粒子とがバランスよく混在するようになり、熱伝導性とともに絶縁性を高くすることができる。
【００２２】
無機充填材は、少なくとも１種が１０Ｗ／（ｍ・Ｋ）以上の熱伝導率を有する。例えば、板状無機粒子だけを含む場合は、当該板状無機粒子は１０Ｗ／（ｍ・Ｋ）以上の熱伝導率を有し、また、板状無機粒子、無機粒子Ａ、及び無機粒子Ｂの３種類を含む場合は、これらのいずれか１種以上が、１０Ｗ／（ｍ・Ｋ）以上の熱伝導率を有する。
上記のように、板状無機粒子、無機粒子Ａ、及び無機粒子Ｂのいずれか１種以上が１０Ｗ／（ｍ・Ｋ）以上の熱伝導率を有することが好ましく、すべてが１０Ｗ／（ｍ・Ｋ）以上の熱伝導率を有することが好ましい。これにより、樹脂組成物層の熱伝導性を高めることができる。熱伝導率は、１５Ｗ／（ｍ・Ｋ）以上であることがより好ましく、２０Ｗ／ｍ・Ｋ（ｍ・Ｋ）以上であることがさらに好ましい。熱伝導率の上限は特に限定されない。熱伝導率が３００Ｗ／（ｍ・Ｋ）程度の無機充填材は広く知られており、また熱伝導率２００Ｗ／（ｍ・Ｋ）程度の無機充填材については容易に入手できる。
なお、板状無機粒子、無機粒子Ａ、及び無機粒子Ｂは、少なくとも組成、形状、及び圧縮強度のいずれか１以上が相違している。例えば、板状無機粒子及び無機粒子Ｂが窒化ホウ素の場合は、その形状として２０％圧縮時における圧縮強度が相違していればよく、又は、一次粒子の長径が相違していればよい。
【００２３】
板状無機粒子としては、窒化ホウ素であることが好ましく、六方晶窒化ホウ素、立方晶窒化ホウ素、ホウ素化合物とアンモニアとの還元窒化法により作製された窒化ホウ素、ホウ素化合物とメラミン等の含窒素化合物とから作製された窒化ホウ素、及び、ホウ水素ナトリウムと塩化アンモニウムとから作製された窒化ホウ素等が挙げられる。熱伝導性をより一層効果的に高める観点からは、上記窒化ホウ素は、六方晶窒化ホウ素であることが好ましい。
【００２４】
絶縁性と熱伝導性とをより一層効果的に高める観点からは、板状無機粒子は、板状の窒化ホウ素凝集粒子であることが好ましい。窒化ホウ素凝集粒子とは、窒化ホウ素の一次粒子を凝集させた二次粒子である。
【００２５】
上記窒化ホウ素凝集粒子の製造方法としては特に限定されず、噴霧乾燥方法及び流動層造粒方法等が挙げられる。窒化ホウ素凝集粒子の製造方法は、噴霧乾燥（スプレードライとも呼ばれる）方法であることが好ましい。噴霧乾燥方法は、スプレー方式によって、二流体ノズル方式、ディスク方式（ロータリ方式とも呼ばれる）、及び超音波ノズル方式等に分類でき、これらのどの方式でも適用できる。全細孔容積をより一層容易に制御できる観点から、超音波ノズル方式が好ましい。
【００２６】
窒化ホウ素凝集粒子は、窒化ホウ素の一次粒子を材料として製造されることが好ましい。窒化ホウ素凝集粒子の材料となる窒化ホウ素としては特に限定されず、六方晶窒化ホウ素、立方晶窒化ホウ素、ホウ素化合物とアンモニアとの還元窒化法により作製された窒化ホウ素、ホウ素化合物とメラミン等の含窒素化合物とから作製された窒化ホウ素、及び、ホウ水素ナトリウムと塩化アンモニウムとから作製された窒化ホウ素等が挙げられる。窒化ホウ素凝集粒子の熱伝導性をより一層効果的に高める観点からは、窒化ホウ素凝集粒子の材料となる窒化ホウ素は、六方晶窒化ホウ素であることが好ましい。
【００２７】
また、窒化ホウ素凝集粒子の製造方法としては、必ずしも造粒工程は必要ではない。窒化ホウ素の結晶の成長に伴い、窒化ホウ素の一次粒子が自然に集結することで形成された窒化ホウ素凝集粒子であってもよい。また、窒化ホウ素凝集粒子の粒子径をそろえるために、粉砕した窒化ホウ素凝集粒子であってもよい。
【００２８】
板状無機粒子の２０％の圧縮時における圧縮強度は、０．８〜２．５Ｎ／ｍｍ２であることが好ましく、１．０〜２．０Ｎ／ｍｍ２であることがより好ましい。０．８〜２．５Ｎ／ｍｍ２であることで、プレス時に容易に解砕させることができ形状が変形することによりフィラー界面に存在する空気を押し出すことができ、更に絶縁性を高めることができる。
なお、板状無機粒子の圧縮強度は比較的小さいため、プレス処理によって崩壊して空隙が発生しやすくなるが、既述のとおり、ある程度高めの圧力でプレス処理することで空隙率を低く保ち、熱伝導性及び絶縁性を良好にすることができる。
【００２９】
本発明において圧縮強度は、以下のようにして測定できる。
まず、微小圧縮試験機を用いて、ダイヤモンド製の角柱を圧縮部材として、該圧縮部材の平滑端面を無機充填材に向かって降下させ、無機充填材を圧縮する。測定結果として圧縮荷重値と圧縮変位の関係が得られるが、圧縮荷重値を無機充填材の粒子径を用いて算出した平均断面積を用いて単位面積当たりの圧縮荷重値を算出し、これを圧縮強度とする。また、圧縮変位と無機充填材の粒子径とから、圧縮率を算出し、圧縮強度と圧縮率との関係を得る。測定する無機充填材は顕微鏡を用いて観察し、粒子径±１０％の粒子径を有する無機充填材を選出して測定する。また、それぞれの圧縮率における圧縮強度は、２０回の測定結果を平均した平均圧縮強度として算出する。上記微小圧縮試験機として、例えば、フィッシャー・インストルメンツ社製「微小圧縮試験機  ＨＭ２０００」等が用いられる。また、圧縮率は（圧縮率＝圧縮変位÷平均粒子径×１００）で算出できる。
【００３０】
板状無機粒子のアスペクト比は３以上であることが好ましく、４〜６であることがより好ましい。３以上であることで、凝集窒化ホウ素の一次粒子の長径が長くなり、熱伝導性を維持することができる。
【００３１】
また、板状無機粒子の一次粒子において、その長径の平均である平均長径は、熱伝導率を好適に高めるという観点から、２．５〜３０．０μｍであることが好ましく、５〜２０μｍであることがより好ましい。なお、平均長径は、既述のアスペクト比の測定において求められる長径１００個の平均をいう。
【００３２】
本発明において、アスペクト比は、長径／短径を意味する。本明細書において、アスペクト比は平均アスペクト比であり、具体的には、任意に選択された５０個の粒子を電子顕微鏡又は光学顕微鏡にて観察し、各粒子の長径／短径の平均値を算出することにより求められる。
【００３３】
絶縁性と熱伝導性とをより一層効果的に高める観点からは、板状無機粒子の平均粒子径は、５〜１００μｍであることが好ましく、２０〜８０μｍであることがより好ましい。
【００３４】
本発明において平均粒子径は、体積基準での粒子径を平均した平均粒子径であることが好ましい。平均粒子径は、堀場製作所社製「レーザー回折式粒度分布測定装置」を用いて測定することができる。平均粒子径の算出方法については、累積体積が５０％であるときの無機充填材の粒子径（ｄ５０）を平均粒子径として採用することが好ましい。
【００３５】
無機粒子Ａとしては、アルミナ、合成マグネサイト、シリカ、窒化アルミニウム、窒化ケイ素、炭化ケイ素、酸化亜鉛、酸化マグネシウム、タルク、マイカ、及びハイドロタルサイト等が挙げられる。なかでも、アルミナ（特に、球状アルミナ、破砕アルミナ）及び球状の窒化アルミニウムであることが好ましく、球状アルミナがより好ましい。これらの使用により、放熱性をより一層高めることができる。
【００３６】
無機粒子Ａのアスペクト比は２以下であることが好ましく、０．１〜１．９であることがより好ましい。アスペクト比が２以下であることで、塗工時に回転しやすくなり無機粒子Ｂ、板状無機粒子間の隙間に入り込むことができる。
【００３７】
絶縁性と熱伝導性とをより一層効果的に高める観点からは、無機粒子Ａの平均粒子径は、０．１〜２０μｍであることが好ましく、０．３〜１８μｍであることがより好ましい。
【００３８】
無機粒子Ｂとしては、窒化ホウ素であることが好ましく、六方晶窒化ホウ素、立方晶窒化ホウ素、ホウ素化合物とアンモニアとの還元窒化法により作製された窒化ホウ素、ホウ素化合物とメラミン等の含窒素化合物とから作製された窒化ホウ素、及び、ホウ水素ナトリウムと塩化アンモニウムとから作製された窒化ホウ素等が挙げられる。熱伝導性をより一層効果的に高める観点からは、上記窒化ホウ素は、六方晶窒化ホウ素であることが好ましい。
【００３９】
絶縁性と熱伝導性とをより一層効果的に高める観点からは、無機粒子Ｂは、窒化ホウ素凝集粒子であることが好ましい。当該窒化ホウ素凝集粒子については、板状無機粒子と同様である。
【００４０】
無機粒子Ｂのアスペクト比は３以上であることが好ましく、４〜１０であることがより好ましい。３以上であることで、凝集窒化ホウ素の一次粒子の長径が長くなり、熱伝導性を維持することができる。
【００４１】
また、無機粒子Ｂの一次粒子の平均長径は、充填性を向上させ、好適に熱伝導率を向上させるという観点から、０．５〜１５μｍであることが好ましく、０．８〜１３μｍであることがより好ましい。
【００４２】
無機粒子Ｂの２０％の圧縮時における圧縮強度は、２〜１５Ｎ／ｍｍ２であることが好ましく、２．５〜１３Ｎ／ｍｍ２であることがより好ましい。２〜１５Ｎ／ｍｍ２であることで、プレス時に解砕せずに形状を維持することができ、熱伝導性を維持することができる。
【００４３】
絶縁性と熱伝導性とをより一層効果的に高める観点からは、無機粒子Ｂの平均粒子径は、２０〜９０μｍであることが好ましく、３０〜７０μｍであることがより好ましい。
【００４４】
無機充填材における板状無機粒子の含有量は１〜１００体積％であることが好ましく、３〜９０体積％であることがより好ましく、３０〜９０体積％であることがさらに好ましい。１〜１００体積％であることで、効率的に熱伝導率を高めることができる。また、無機充填材における無機粒子Ａの含有量は１〜５０体積％であることが好ましく、３〜４５体積％であることがより好ましい。さらに、無機充填材における無機粒子Ｂの含有量は１〜９０体積％であることが好ましく、３〜８５体積％であることがより好ましい。
また、樹脂組成物層における無機充填材の含有量は、２０〜９０体積％であることが好ましく、３０〜８０体積％であることがより好ましい。
【００４５】
無機粒子Ｂの２０％圧縮時における圧縮強度は板状無機粒子よりも大きく、１．５Ｎ／ｍｍ２以上大きいことが好ましい。
【００４６】
エポキシ樹脂は、エポキシ化合物と熱硬化剤とを反応させて得られる。
エポキシ化合物としては、ビスフェノールＡ型エポキシ化合物、ビスフェノールＦ型エポキシ化合物、ビスフェノールＳ型エポキシ化合物、フェノールノボラック型エポキシ化合物、ビフェニル型エポキシ化合物、ビフェニルノボラック型エポキシ化合物、ビフェノール型エポキシ化合物、ナフタレン型エポキシ化合物、フルオレン型エポキシ化合物、フェノールアラルキル型エポキシ化合物、ナフトールアラルキル型エポキシ化合物、ジシクロペンタジエン型エポキシ化合物、アントラセン型エポキシ化合物、アダマンタン骨格を有するエポキシ化合物、トリシクロデカン骨格を有するエポキシ化合物、ナフチレンエーテル型エポキシ化合物、及びトリアジン核を骨格に有するエポキシ化合物等が挙げられる。
上記エポキシ化合物は、ビスフェノールＡ型エポキシ化合物であることが好ましい。
【００４７】
熱硬化剤としては、上記エポキシ化合物のエポキシ基と反応可能な官能基を有していれば特に限定されず、シアネートエステル化合物（シアネートエステル硬化剤）、フェノール化合物（フェノール熱硬化剤）、アミン化合物（アミン熱硬化剤）、チオール化合物（チオール熱硬化剤）、イミダゾール化合物、ホスフィン化合物、酸無水物、活性エステル化合物及びジシアンジアミド等が挙げられる。
【００４８】
シアネートエステル化合物としては、ノボラック型シアネートエステル樹脂、ビスフェノール型シアネートエステル樹脂、並びにこれらが一部三量化されたプレポリマー等が挙げられる。上記ノボラック型シアネートエステル樹脂としては、フェノールノボラック型シアネートエステル樹脂及びアルキルフェノール型シアネートエステル樹脂等が挙げられる。上記ビスフェノール型シアネートエステル樹脂としては、ビスフェノールＡ型シアネートエステル樹脂、ビスフェノールＥ型シアネートエステル樹脂及びテトラメチルビスフェノールＦ型シアネートエステル樹脂等が挙げられる。
【００４９】
シアネートエステル化合物の市販品としては、フェノールノボラック型シアネートエステル樹脂（ロンザジャパン社製「ＰＴ−３０」及び「ＰＴ−６０」）、及びビスフェノール型シアネートエステル樹脂が三量化されたプレポリマー（ロンザジャパン社製「ＢＡ−２３０Ｓ」、「ＢＡ−３０００Ｓ」、「ＢＴＰ−１０００Ｓ」及び「ＢＴＰ−６０２０Ｓ」）等が挙げられる。
【００５０】
フェノール化合物としては、ノボラック型フェノール、ビフェノール型フェノール、ナフタレン型フェノール、ジシクロペンタジエン型フェノール、アラルキル型フェノール及びジシクロペンタジエン型フェノール等が挙げられる。
【００５１】
フェノール化合物の市販品としては、ノボラック型フェノール（ＤＩＣ社製「ＴＤ−２０９１」）、ビフェニルノボラック型フェノール（明和化成社製「ＭＥＨＣ−７８５１」）、アラルキル型フェノール化合物（明和化成社製「ＭＥＨ−７８００」）、並びにアミノトリアジン骨格を有するフェノール（ＤＩＣ社製「ＬＡ１３５６」及び「ＬＡ３０１８−５０Ｐ」）等が挙げられる。
【００５２】
エポキシ化合物と反応させるための熱硬化剤の配合量は適宜選択されるが、エポキシ化合物１００質量部に対して、好ましくは１質量部以上、より好ましくは質重量部以上であり、好ましくは５０質量部以下、より好ましくは３０質量部以下である。
【００５３】
エポキシ化合物と熱硬化剤とを反応させて得られるエポキシ樹脂は、樹脂組成物層中５〜８０体積％含有されていることが好ましく、１０〜７０体積％含有されていることが好ましい。５〜８０体積％含有されていることで、接着性と絶縁性を一層効果的に高めることができる。
【００５４】
樹脂組成物層は、上述した成分の他に、分散剤、キレート剤、酸化防止剤等の他の成分を含んでいてもよい。
また、樹脂組成物層は、既述の無機充填材、エポキシ化合物、熱硬化剤等を含む樹脂組成物を半硬化若しくは硬化させて形成される。この樹脂組成物は、その粘度を調整する観点から、溶剤を含有することができる。溶剤としては、特に限定されることはなく、例えば、トルエンやメチルエチルケトン等が挙げられ、これらは単独又は２種以上を組み合わせて用いることができる。
【００５５】
（金属ベース板または金属板）
金属ベース板及び金属板はそれぞれ熱伝導体としての機能を発揮するため、その熱伝導率は、好ましくは１０Ｗ／（ｍ・Ｋ）以上であることが好ましい。これらに用いる材料としては、アルミニウム、銅、金、銀、及びグラファイトシート等が挙げられる。熱伝導性をより一層効果的に高める観点からは、アルミニウム、銅、又は金であることが好ましく、アルミニウム又は銅であることがより好ましい。
【００５６】
金属ベース板の厚みは、０．１〜５ｍｍであることが好ましく、金属板の厚みは、１０〜９００μｍであることが好ましい。なお、金属板としては、銅板のような板や銅箔のような箔の場合も含む。
【００５７】
本発明の積層体は、樹脂組成物層が１層の構成でも、第１の樹脂層及び第２の樹脂層のように、樹脂組成物層が少なくとも２層からなる構成でもよい。樹脂組成物層が１層の構成としては図１に示すように、金属板１２と金属ベース板１６との間に１層の樹脂組成物層１４を含む構成が挙げられる。
この場合、樹脂組成物層の厚みは、３０〜３００ｍｍであることが好ましく、５０〜２８０ｍｍであることがより好ましい。
【００５８】
また、樹脂組成物層が２層の構成としては図２に示すように、金属板２２と金属ベース板２６との間に金属ベース板２６側から樹脂組成物層２４Ａ（第１の樹脂層）及び樹脂組成物層２４Ｂ（第２の樹脂層）をこの順に有する樹脂組成物層２４を含む構成が挙げられる。少なくとも２層の構成とすることで、各層に用途に応じた機能を付与することができる。
【００５９】
樹脂組成物層が２層の構成となっている場合、樹脂組成物層２４Ａが板状無機粒子を含み、樹脂組成物層２４Ｂが無機粒子Ａ及び無機粒子Ｂを含んでいてよく、又は、樹脂組成物層２４Ａが無機粒子Ａ及び無機粒子Ｂを含み、樹脂組成物層２４Ｂが板状無機粒子を含んでいてもよい。
好ましくは、樹脂組成物層２４Ａに板状無機粒子を含有する構成が挙げられ、より好ましくは、樹脂組成物層２４Ａに板状無機粒子を含有させ、樹脂組成物層２４Ｂに無機粒子Ａ及び無機粒子Ｂを含有させた構成が挙げられる。
そして、板状無機粒子及び無機粒子Ｂを窒化ホウ素凝集粒子とし、無機粒子Ａをアルミナ粒子とし、板状無機粒子の２０％圧縮強度が無機粒子Ｂの２０％圧縮強度より低くすると、熱伝導率及び絶縁性をより良好としながら、金属板２２と樹脂組成物層２４Ｂとの密着性を向上させることができる。
【００６０】
樹脂組成物層２４Ａに板状無機粒子を含有させ、樹脂組成物層２４Ｂに無機粒子Ａ及び無機粒子Ｂを含有させた構成の場合、樹脂組成物層２４Ａ中の板状無機粒子の含有量は、３〜９０体積％であることが好ましく、５〜８５体積％であることが好ましい。このとき、エポキシ樹脂は、５〜６０体積％であることが好ましく、１０〜５０体積％であることが好ましい。
【００６１】
また、樹脂組成物層２４Ｂ中の無機粒子Ａの含有量は、１〜６０体積％であることが好ましく、３〜５０体積％であることが好ましい。無機粒子Ｂの含有量は、１〜９０体積％であることが好ましく、３〜８５体積％であることが好ましい。このとき、エポキシ樹脂は、５〜６０体積％であることが好ましく、１０〜５０体積％であることが好ましい。
【００６２】
さらに、樹脂組成物層２４Ａに板状無機粒子を含有させる構成では、さらに無機粒子Ａを含有させることが好ましい。樹脂組成物層２４Ａに板状無機粒子と無機粒子Ａとが共存することで、板状無機粒子と板状無機粒子との間から発生した空隙（クラック）の進行が無機粒子Ａで止まり、結果として空隙率をより低くすることができる。
このときの板状無機粒子と無機粒子Ａとの体積比は、板状無機粒子／無機粒子Ａで算出した時に、１〜３０であることが好ましく、２〜２５であることがより好ましい。
【００６３】
なお、樹脂組成物層が２層の構成となっている場合でも、板状無機粒子、無機粒子Ａ、無機粒子Ｂを含む無機充填材の各層における合計含有量、エポキシ樹脂の各層における合計含有量は、樹脂組成物層が１層の場合と同様である。
【００６４】
樹脂組成物層が２層の構成となっている場合の金属ベース板側にある樹脂組成物層２４Ａの厚みは２０〜１７０ｍｍであることが好ましく、５０〜１５０ｍｍであることがより好ましい。金属板側にある樹脂組成物層２４Ｂの厚みは１０〜１５０ｍｍであることが好ましく、２０〜１３０ｍｍであることがより好ましい。
なお、樹脂組成物層が２層の構成となっている場合のそれぞれの層の厚みの合計は、樹脂組成物層が１層の場合と同様で、３０〜３２０ｍｍであることが好ましく、５０〜２８０ｍｍであることがより好ましい。
【００６５】
樹脂組成物層が１層の構成の場合、当該積層体は、例えば、金属ベース板上に樹脂組成物を塗布して、必要に応じて半硬化させた後、金属板を貼り合わせ、ある程度高めの圧力（例えば、１８０〜２１０℃で８〜２５ＭＰａ程度の圧力）を加えるプレス処理を行って製造することができる。また、樹脂組成物からなるシートの両面を金属ベース板と金属板とでそれぞれ挟み、上記プレス処理を行って製造することもできる。
また、樹脂組成物層が２層の構成の場合、当該積層体は、例えば、金属ベース板上に第１の樹脂組成物層となる樹脂組成物を塗布して、必要に応じて半硬化させた後、さらにその上に、第２の樹脂組成物層となる樹脂組成物を塗布して、必要に応じて半硬化させる。その後、金属板を貼り合わせ、上記プレス処理を行って製造することができる。また、第１の樹脂組成物層となる樹脂組成物からなるシートと第２の樹脂組成物層となる樹脂組成物からなるシートとの積層シートの両面を金属ベース板と金属板とでそれぞれ挟み、上記プレス処理を行って製造することもできる。
【００６６】
以上のような本発明の積層体は、例えば、電子機器において、発熱部品と放熱部品との間に配置され、ＣＰＵとフィンとの間に設置される放熱体、又は電気自動車のインバーター等で利用されるパワーカードの放熱体として用いられる。また、本発明の積層体の金属板をエッチング等の手法により回路形成することで、絶縁回路基板として用いることができる。
【００６７】
以下、実施例及び比較例により本発明をより具体的に説明するが、本発明はこれらに限定されるものではない。
【００６８】
（樹脂組成物の作製）
（１）樹脂組成物Ａ：
凝集窒化ホウ素粒子（ＵＨＰ−Ｇ１Ｈ、昭和電工社製）３８．３体積％、アルミナ粒子（ＡＳ５０、昭和電工社製）２４．９体積％、エポキシ化合物（ＹＤ１２７、新日鉄住金社製）３３．２体積％、硬化剤（２Ｐ４ＭＺ、四国化成社製）２．０体積％、分散剤（ＫＢＭ４０３、信越シリコーン社製）１．６体積％となるよう混合し、樹脂組成物Ａを得た。なお、凝集窒化ホウ素粒子の上記２０％圧縮強度４．２Ｎ／ｍｍ２であった。上記アルミナ粒子のアスペクト比は２であった。
（２）樹脂組成物Ｂ：
凝集窒化ホウ素粒子（ＨＰ−４０、水島合金属社製、２０％圧縮強度１．７Ｎ／ｍｍ２）６７．５体積％、エポキシ化合物（ＹＤ１２７、新日鉄住金社製社製）２９．３体積％、硬化剤（２Ｐ４ＭＺ、四国化成社製社製）２．０体積％、分散剤（ＫＢＭ４０３、信越シリコーン社製）１．２体積％となるように混合し、樹脂組成物Ｂを得た。
（３）樹脂組成物Ｃ：
凝集窒化ホウ素粒子（ＨＰ−４０、水島合金属社製）６４．７体積％、アルミナ（ＡＳ５０、昭和電工社製）５．０体積％、エポキシ化合物（ＹＤ１２７、新日鉄住金社製社製）２７．２体積％、分散材（ＫＢＭ４０３、新設シリコーン社製）１．４体積％、硬化剤（２Ｐ４ＭＺ、四国化成社製社製）１．７体積％となるよう混合し、樹脂組成物Ｃを得た。
【００６９】
［実施例１］
樹脂組成物Ａを離型ＰＥＴシート（厚み４０μｍ）上に、厚み８０μｍになるように塗布した。また、樹脂組成物Ｂを離型ＰＥＴシート（厚み４０μｍ）上に、厚み３００μｍになるように塗布した。これらを５０℃のオーブン内で１０分間乾燥させて仮硬化させた。次に、仮硬化した上記シートを離型ＰＥＴシートが外側となるように積層してから離型ＰＥＴシートを剥がして、その両面を銅箔（厚み４０μｍ）とアルミニウム板（厚み１．０ｍｍ）とでそれぞれ挟み、温度１１０℃で３０分加熱し仮硬化させ、硬化前シートを得た。なお、銅箔側には樹脂組成物Ａを含む層（第２の樹脂組成物層）が形成され、アルミニウム板側には樹脂組成物Ｂを含む層（第１の樹脂組成物層）が形成されている。
【００７０】
得られた硬化前シートを、温度１９５℃、圧力を８ＭＰａの条件で６０分間真空プレスすることにより、積層体（熱伝導シート）を得た。
【００７１】
［実施例２］
樹脂組成物Ｂの代わりに樹脂組成物Ｃを使用した以外は実施例１と同様にして積層体（熱伝導シート）を得た。なお、当該積層体は、銅箔側に樹脂組成物Ａを含む層（第２の樹脂組成物層）が形成され、アルミニウム板側には樹脂組成物Ｃを含む層（第１の樹脂組成物層）が形成されている。
【００７２】
［実施例３］
樹脂組成物Ｂの代わりに樹脂組成物Ｃを使用し、圧力を１３Ｍｐａの条件でプレスしたこと以外は実施例１と同様にして積層体（熱伝導シート）を得た。なお、当該積層体は、銅箔側に樹脂組成物Ａを含む層（第２の樹脂組成物層）が形成され、アルミニウム板側には樹脂組成物Ｃを含む層（第１の樹脂組成物層）が形成されている。
【００７３】
［比較例１］
真空プレスの際の圧力を８ＭＰａから４ＭＰａに変更した以外は実施例１と同様にして積層体（熱伝導シート）を得た。
【００７４】
［比較例２］
真空プレスの際の圧力を８ＭＰａから６ＭＰａに変更した以外は実施例１と同様にして積層体（熱伝導シート）を得た。
【００７５】
（断面観察：空隙率）
実施例及び比較例の各積層体を２８５℃で５分保持した後、１０×１０ｍｍにカットし、得られたサンプルの断面を研磨紙にて表面平滑化し、クロスセクションポリッシャ（日本電子株式会社制「ＩＢ−１９５２０ＣＣＰ」）にて観察面を作製した。その後、断面をＰｔイオンスパッタ―（Ｅ−１０４５、日立ハイテクノロジーズ製）にてスパッタして得られた観察面を、走査電子顕微鏡（ＳＥＭ）を用いてシート全体が入るように５００倍及びＰｉｘｅｌ Ｓｉｚｅ１９８．４に調整し、断面画像を得た。実施例１、２、比較例１、２のそれぞれの断面写真を図３〜７に示す。なお、いずれの断面写真においても、上側が銅箔側であり、下側がアルミニウム板側であり、アルミニウム板側にある第１の樹脂組成物層中には空隙が確認された。
【００７６】
この画像に対して画像処理及び解析を行った。「Ａｖｉｚｏ９．２」（Ｔｈｅｒｍｏ  Ｆｉｓｈｅｒ  Ｓｃｉｅｎｔｉｆｉｃ社製）によりｍｅｄｉａｎフィルター処理（１ｐｉｘｅｌ）を行った上で２５６階調のうち閾値７５以下の領域をクラックとみなし、閾値７５以下の領域の割合を求めることで、空隙面積率を求めた。結果を下記表１に示す。
【００７７】
［評価］
（熱伝導率の測定）
実施例及び比較例の各積層体を１ｃｍ角にカットした後に、両面にカーボンブラックをスプレーした測定サンプルを用いて、レーザーフラッシュ法により熱伝導率の測定の測定を行った。結果を下記表１に示す。
【００７８】
（ＢＤＶ測定）
実施例及び比較例の各積層体を１００×１００ｍｍの大きさに切りだしてサンプルを得た。得られたサンプルをエッチングし、銅箔側にパターン電極を作製の後、５０℃オーブンにて６０分間保持して、テストサンプルを得た。２８５℃で５分間保持した後、耐電圧試験器（ＥＸＴＥＣＨ  Ｅｌｅｃｔｒｏｎｉｃｓ社製「ＭＯＤＥＬ７４７３」）を用いて、テストサンプル間に０．５ｋＶ／ｍｉｎの速度で電圧が上昇するように、交流電圧を印加した。テストサンプルが破壊した電圧を絶縁破壊電圧（ＢＤＶ）とした。結果を下記表１に示す。
【００７９】
【表１】
2019150997.tif 000003
【符号の説明】
【００８０】
１２      金属板
１６      金属ベース板
１４      樹脂組成物層
【図１】
2019150997.tif 000004
【図２】
2019150997.tif 000005
【図３】
2019150997.tif 000006
【図４】
2019150997.tif 000007
【図５】
2019150997.tif 000008
【図６】
2019150997.tif 000009
【図７】
2019150997.tif 000010